Un procédé de projection d’un mortier à base de terre avec une machine à projeter, lequel procédé comprend les étapes de : i) préparation du mortier à base de terre par le mélange de : ia) une terre issue d’opérations de terrassement ou d’excavation (carrière), ou encore des matériaux de déconstruction concassé (béton, brique, plâtre, pierre, et mortier), à l’exclusion de la terre végétale, d’une granulométrie inférieure ou égale à 20 mm dans une proportion volumique de 20 à 55 % ; ib) un liant comprenant du laitier ou du métakaolin et, éventuellement de la chaux, dans une proportion volumique de 15 à 55 % ; ic) un matériau présentant un taux en silice supérieur à 50% (en poids), une porosité ouverte supérieure à 45% telle que mesurée par porosimétrie par intrusion au mercure, une granulométrie inférieure ou égale à 5 mm, de préférence à 2 mm, et dans une proportion volumique de 0 à 25 %, voire de 2 à 25%, de préférence de 3 à 20% et, de manière particulièrement préférée, de 4 à 18%, par exemple de 4 à 10% id) des agrégats dont la granulométrie est comprise entre 2 et 20 mm, et dans une proportion volumique de 0 à 20 % ; ie) des fibres dans une proportion volumique comprise entre 0 et 30 % ; if) du cristallisateur dans une proportion volumique comprise entre 0 et 15 %, voire entre 0,1 et 15 % ; et ig) de l’eau dans une proportion volumique comprise entre 5 et 20 % ; ii) déversement du mélange, au terme de l’étape i), dans une trémie de chargement qui est fixée au bâti de la machine à projeter, iii) pompage du mélange par un orifice de cette même trémie de chargement, par une pompe moineau et injection de ce mélange dans une tuyauterie prolongeant ladite pompe ; et iv) projection, vers une surface, du mélange à l’extrémité de la tuyauterie par une lance se terminant par une buse, de préférence une surface verticale ; où - la pompe moineau ne présente pas une jaquette pour la projection d’enduit monocouche (ex. de type 2L6 ou 2R6) mais une jaquette pour chape liquide (ex. de type 60/12 ou T25 ou 2L7) ; - la tuyauterie, si elle présente une longueur inférieure à 10 mètres, présente un diamètre intérieur d’environ 35 mm ou, si elle présente une longueur supérieure à 10 mètres, un diamètre intérieur d’environ 50 mm en sortie de pompe moineau et un diamètre intérieur d’environ 35 mm sur ses 10 derniers mètres ; - un corps de lance de projection en diamètre intérieur d’environ 35 mm avec une buse présentant un diamètre compris entre 16 et 22 mm ; et - une ligne d’air comprimé débouchant à l’extrémité de la buse pour permettre la projection du mortier à base de terre sur la surface. Le procédé selon la revendication 1, caractérisé en ce que l’étape i) de mélange est réalisé dans un récipient de mélange de la machine à projeter, lequel récipient de mélange est capable de pivoter autour d’un axe de basculement horizontal autour du bâti de sorte à permettre le déversement du mélange dans la trémie de chargement. Le procédé selon la revendication 1, caractérisé en ce qu’il permet de projeter jusqu’à 14m 3 de mortier à base de terre par jour. Le procédé selon l’une quelconque des revendications 1 à 3, caractérisé en ce que l’étape iii) de pompage du mélange par un orifice de cette même trémie de chargement, par une pompe moineau et injection de ce mélange dans une tuyauterie prolongeant ladite pompe est effectuée à une pression comprise entre 8 et 18 bars. Le procédé selon la revendication 4, caractérisé en ce que l’étape iii) de pompage du mélange par un orifice de cette même trémie de chargement, par une pompe moineau et injection de ce mélange dans une tuyauterie prolongeant ladite pompe est effectuée à une pression comprise entre 10 et 12 bars. Une machine à projeter qui comprend une trémie de chargement qui est fixée à son bâti, une pompe moineau connectée à un orifice de cette même trémie et qui permet le pompage et l’injection du mélange dans une tuyauterie prolongeant ladite pompe; et à l’extrémité de la tuyauterie, une lance se terminant par une buse, caractérisée en ce que : - la pompe moineau ne présente pas une jaquette pour la projection d’enduit monocouche (ex. de type 2L6 ou 2R6) mais une jaquette pour chape liquide (ex. de type 60/12 ou T25) ou une jaquette pour mortier traditionnel (ex. 2L7) ; - la tuyauterie, si elle présente une longueur inférieure à 10 mètres, présente un diamètre intérieur d’environ 35 mm ou, si elle présente une longueur supérieure à 10 mètres, un diamètre intérieur d’environ 50 mm en sortie de pompe moineau et un diamètre intérieur d’environ 35 mm sur ses 10 derniers mètres ; - un corps de lance de projection en diamètre intérieur d’environ 35 mm avec une buse présentant un diamètre compris entre 16 et 22 mm ; et - une ligne d’air comprimé débouchant à l’extrémité de la buse pour permettre la projection du mortier à base de terre sur la surface. Une utilisation d’une machine à projeter selon la revendication 6 pour la mise en œuvre d’un procédé de projection d’un mortier à base de terre résultant du mélange de : ia) une terre issue d’opérations de terrassement ou d’excavation (carrière), ou encore des matériaux de déconstruction concassé (béton, brique, plâtre, pierre, et mortier), à l’exclusion de la terre végétale, d’une granulométrie inférieure ou égale à 20 mm dans une proportion volumique de 20 à 55 % ; ib) un liant comprenant du laitier ou du métakaolin et, éventuellement de la chaux, dans une proportion volumique de 15 à 55 % ; ic) un matériau présentant un taux en silice supérieur à 50% (en poids), une porosité ouverte supérieure à 45% telle que mesurée par porosimétrie par intrusion au mercure, une granulométrie inférieure ou égale à 5 mm, de préférence à 2 mm, et dans une proportion volumique de 0 à 25 %, voire de 2 à 25%, de préférence de 3 à 20% et, de manière particulièrement préférée, de 4 à 18%, par exemple de 4 à 10% id) des agrégats dont la granulométrie est comprise entre 2 et 20 mm, et dans une proportion volumique de 0 à 20 % ; ie) des fibres dans une proportion volumique comprise entre 0 et 30 % ; if) du cristallisateur dans une proportion volumique comprise entre 0 et 15% voire, entre 0,1 et 15 % ; et ig) de l’eau dans une proportion volumique comprise entre 5 et 20 % . . Un kit pour machine à projeter comprenant : - une jaquette pour chape liquide (ex. de type 60/12 ou T25) ou pour mortier traditionnel (ex. 2L7) ; - un corps de lance de projection en diamètre intérieur d’environ 35 mm avec une buse présentant un diamètre compris entre 16 et 22 mm - une ligne d’air comprimé débouchant à l’extrémité de la buse pour permettre la projection du mortier à base de terre sur la surface ; Eventuellement une tuyauterie, si elle présente une longueur inférieure à 10 mètres, présente un diamètre intérieur d’environ 35 mm ou, si elle présente une longueur supérieure à 10 mètres, un diamètre intérieur d’environ 50 mm en sortie de pompe moineau et un diamètre intérieur d’environ 35 mm sur ses 10 derniers mètres ; Une utilisation d’un kit selon la revendication précédente pour permettre la mise en œuvre, à partir d’une machine de projection, d’un procédé de projection d’un mortier à base de terre résultant du le mélange de : ia) une terre issue d’opérations de terrassement ou d’excavation (carrière), ou encore des matériaux de déconstruction concassé (béton, brique, plâtre, pierre, et mortier), à l’exclusion de la terre végétale, d’une granulométrie inférieure ou égale à 20 mm dans une proportion volumique de 20 à 55 % ; ib) un liant comprenant du laitier ou du métakaolin et, éventuellement de la chaux, dans une proportion volumique de 15 à 55 % ; ic) un matériau présentant un taux en silice supérieur à 50% (en poids), une porosité ouverte supérieure à 45% telle que mesurée par porosimétrie par intrusion au mercure, une granulométrie inférieure ou égale à 5 mm, de préférence à 2 mm, et dans une proportion volumique de 0 à 25 %, voire de 2 à 25%, de préférence de 3 à 20% et, de manière particulièrement préférée, de 4 à 18%, par exemple de 4 à 10% id) des agrégats dont la granulométrie est comprise entre 2 et 20 mm, et dans une proportion volumique de 0 à 20 % ; ie) des fibres dans une proportion volumique comprise entre 0 et 30 % ; if) du cristallisateur dans une proportion volumique comprise entre 0 et 15%, voire entre 0,1 et 15 % ; et ig) de l’eau dans une proportion volumique comprise entre 5 et 20 % ; . L’utilisation selon la revendication 9, caractérisée en ce que la machine de projection est une machine de projection de façadiers.